– Nanoparticules cristallisées d’oxyde d’hafnium, caractérisées par le fait qu’elles portent à leur surface des molécules d’amide(s) et/ou d’au moins un produit de dégradation d’amides choisi parmi un acide carboxylique, une amine ou un acide aminé et / ou des restes desdites molécules. – Nanoparticules d’oxyde d’hafnium selon la revendication 1, caractérisées par le fait que le ou les amides sont choisis parmi les composés de formule (I) : (I) dans laquelle : R 1 et R 2 et R 3 , identiques ou différents, représentent chacun indépendamment l’un parmi : hydrogène alkyle en C 1 -C 6 , linéaire ou ramifié, éventuellement substitué ; cycloalkyle en C 3 -C 7 éventuellement substitué ; phényle éventuellement substitué ; et hétéro-cycloalkyle consistant en cycloalkyle en C 3 -C 7 , dont les chaînons hydrocarbonés sont interrompus par au moins l’un parmi –O-, -S- ou , avec R 4 représentant H ou alkyle linéaire ou ramifié en C 1 -C 6 , ledit groupe hétéro-cycloalkyle pouvant également être substitué ; R 1 et R 2 pouvant également être reliés entre eux pour former une chaîne alcanediyl en C 2 -C 6 , éventuellement substituée, et R 2 et R 3 pouvant être reliés entre eux pour former une chaîne alcanediyl en C 2 -C 5 , éventuellement substituée, à la condition que, lorsque R 1 et R 2 sont reliés entre eux pour former une chaîne alcanediyl, R 3 ne peut être relié à R 2 , et que, lorsque R 2 et R 3 sont reliés entre eux pour former une chaîne alcanediyl, R 1 ne peut être relié à R 2 , où, dans le cas où un groupe alkyle, cycloalkyle, phényle ou hétéro-cycloalkyle entrant dans la définition de R 1 , R 2 et R 3 est substitué, il peut être substitué par au moins un substituant choisi notamment parmi halogène, alkyle en C 1 -C 6 , phényle, hydroxyle et alcoxy en C 1 -C 6 , ou un composé de formule (II) : (II) dans laquelle R 2 et R 3 sont tels que définis ci-dessus et n = 10 à 100 000, en particulier de 20 à 10 000. – Nanoparticules d’oxyde d’hafnium selon la revendication 2, caractérisées par le fait que le ou les amides sont choisis parmi les composés de formule (I) dans laquelle : R 1 représente H, alkyle en C 1 -C 6 , linéaire ou ramifié, éventuellement substitué ; et R 2 et R 3 sont reliés entre eux pour former un groupe alcanediyl –(CH 2 ) 3 -. – Nanoparticules d’oxyde d’hafnium selon la revendication 2, caractérisées par le fait que le ou les amides sont choisis parmi la pyrrolidone, la N-méthyl-2-pyrrolidone ou la 1-(2-hydroxyéthyl)-2-pyrrolidone, ou encore un composé de formule : avec n = 20 à 10 000. – Nanoparticules d’oxyde d’hafnium selon la revendication 2, caractérisées par le fait que le ou les amides sont choisis parmi les composés de formule (I) dans laquelle : R 1 et R 2 représentent chacun indépendamment H ou alkyle en C 1 -C 6 , linéaire ou ramifié ; et R 3 représente H. – Nanoparticules d’oxyde d’hafnium selon la revendication 5, caractérisées par le fait que le ou les amides sont choisis parmi le formamide ou le N,N-diéthylformamide. – Nanoparticules d’oxyde d’hafnium selon l’une des revendications 1 à 6, caractérisées par le fait qu’elles présentent une taille de 3 à 300 nm, notamment de 3 à 60 nm, en particulier de 3 nm. – Nanoparticules telles que définies à l’une des revendications 1 à 7, se présentant à l’état de dispersion aqueuse. – Procédé de fabrication de nanoparticules cristallisées d’oxyde d’hafnium, en particulier telles que définies à l’une des revendications 1 à 8, caractérisé par le fait que l’on conduit les étapes successives suivantes : dans un solvant consistant en au moins un amide ou en un mélange d’au moins un amide avec de l’eau, on dissout un précurseur d’hafnium ; on effectue un traitement solvothermal en autoclave de la solution obtenue en (a) ; on met en contact la solution obtenue en (b) avec un solvant de précipitation et on recueille les nanoparticules d’oxyde d’hafnium ayant précipité. – Procédé selon la revendication 9, caractérisé par le fait que l’on utilise de l’oxychlorure d’hafnium comme précurseur d’hafnium. – Procédé selon la revendication 10, caractérisé par le fait que l’on utilise un oxychlorure d’hafnium sous la forme HfOCl 2 .8H 2 O. – Procédé selon l’une des revendications 9 à 11, caractérisé par le fait que l’on utilise, comme amide, au moins l’un parmi les composés de formule (I) tels que définis à l’une des revendications 2 à 6. – Procédé selon l’une des revendications 9 à 12, caractérisé par le fait qu’à l’étape (a), on met en présence l’amide et le précurseur d’hafnium dans un rapport molaire de 2 à 100, notamment de 3 à 40, le nombre de moles du précurseur d’hafnium étant indiqué en moles de Hf. – Procédé selon l’une des revendications 9 à 13, caractérisé par le fait qu’à l’étape (b), on chauffe la solution obtenue en (a) à une température supérieure à 150°C. – Procédé selon l’une des revendications 9 à 14, caractérisé par le fait qu’à l’étape (b), on chauffe la solution obtenue en (a) pendant un laps de temps supérieur ou égal à 1/2h. – Procédé selon l’une des revendications 9 à 15, caractérisé par le fait qu’à l’étape (c), on utilise l’acétone comme solvant de précipitation. – Procédé selon l’une des revendications 9 à 16, caractérisé par le fait qu’à l’étape (c), on recueille les nanoparticules par centrifugation, puis l’on fait suivre par une dispersion de ces nanoparticules dans l’eau pour obtenir lesdites nanoparticules en solution colloïdale aqueuse, ladite solution colloïdale aqueuse pouvant avoir un extrait sec d’au moins 50% en masse, notamment un extrait sec d’au moins 80% en masse. – Procédé selon l’une des revendications 9 à 17, caractérisé par le fait qu’après l’étape (c), on redisperse les nanoparticules dans l’eau et on répète l’étape (c), et le cas échéant on répète au moins encore une fois la redispersion dans l’eau suivie de l’étape (c) pour obtenir des nanoparticules, puis l’on fait suivre par une dispersion de ces nanoparticules dans l’eau pour obtenir lesdites nanoparticules en solution colloïdale aqueuse, ladite solution colloïdale aqueuse pouvant avoir un extrait sec d’au moins 50% en masse, notamment un extrait sec d’au moins 80% en masse. – Utilisation des nanoparticules telles que définies à l’une des revendications 1 à 8 ou préparées par le procédé tel que défini à l’une des revendications 9 à 18, comme agent améliorant l’indice thérapeutique d’une radiothérapie.